(57)【特許請求の範囲】
【請求項１】
２本の無撚りのコア素線からなるコアと、該コアの周囲に撚り合わされた６本のシース素線からなるゴム物品補強用スチールコードにおいて、
近接する前記シース素線同士の隙間間隔の平均が２４μｍ以上であり、かつ、前記コアの周りに配置される前記シース素線の、シース素線配置領域に対する占有率が８０％以上であり、
前記コア素線が真直性を有することを特徴とするゴム物品補強用スチールコード。
【請求項２】
前記シース素線の占有率が８４％以上である請求項１記載のゴム物品補強用スチールコード。
【請求項３】
一対のビード部間でトロイド状に延びるカーカスを骨格とし、該カーカスのクラウン部をベルト層で補強した空気入りタイヤにおいて
前記カーカスおよび／または前記ベルト層を構成するコードとして請求項１記載のゴム物品補強用スチールコードが適用されてなることを特徴とする空気入りタイヤ。
【発明の詳細な説明】
【技術分野】
【０００１】
本発明は、ゴム物品補強用スチールコード（以下、単に「スチールコード」とも称す）およびそれを用いた空気入りタイヤ（以下、単に「タイヤ」とも称す）に関し、詳しくは、シース素線の偏りがなく、ゴムペネトレーション（以下、単に「ゴムペネ」とも称す）性の良好な２＋６構造のゴム物品補強用スチールコードおよびこれを用いた耐久性に優れたタイヤに関する。
【背景技術】
【０００２】
ゴム物品の典型例である空気入りタイヤにおいて、その耐久性を低下させる要因として、カット傷などを介してタイヤの外部から内部のベルト等に浸入する水分がベルトのコードを腐食し、この腐食域の拡大によってコードとゴムとが剥離して生じるセパレーションが知られている。【０００３】
このセパレーションを回避するには、コード内部へゴムを十分に浸入させてコードの素線間に水分が伝播する隙間を形成させない構造、いわゆるゴムペネ構造が有効である。このゴムペネ構造は、コードを緩く撚ることによって素線間の隙間を大きくしてゴムの浸透を実現したものである。【０００４】
例えば、特許文献１には、無撚りの２本のスチール素線からなるコアと、その周囲にコア素線径の０．８〜１．２倍の径を有する５〜８本のシース素線が、０．０２〜０．２５ｍｍのシース素線間隔となるように巻きつけられたスチールコードが開示されている。特許文献２には、２本のスチール素線からなるコアが撚りピッチ３０ｍｍ以上であり、６本のシース素線径がコア素線径の５８．０％より大きく１６１．１５％未満あり、かつ、シース素線径が０．１０ｍｍ〜０．３０ｍｍである２＋６構造のスチールコードが開示されている。また、特許文献３には、無撚りの２本のスチール素線からなるコアであり、かつ、コア素線径は０．２５ｍｍ〜０．４０ｍｍであり、シース素線径は、（０．７５×コア素線径−０．５×シース素線径）が０．０５〜０．１０の範囲となるようスチール素線からなるスチールコードが開示されている。さらに、特許文献４には、撚りの２本のスチール素線からなるコアと５〜７本のシース素線からなり、０．０５ｍｍ≦コア素線径＜０．２６ｍｍ、０．０５ｍｍ≦シース素線径＜０．２６ｍｍ、かつ、０．７＜コア素線径／シース素線径＜１であるスチールコードが開示されている。
【先行技術文献】
【特許文献】
【０００５】
【特許文献１】特開平９−１５６３１４号公報
【特許文献２】特開平９−１５８０６６号公報
【特許文献３】特開平１１−８１１６８号公報
【特許文献４】特開２００７−０６３７２４号公報
【発明の概要】
【発明が解決しようとする課題】
【０００６】
しかしながら、２＋６構造のスチールコードはシース素線間隔が広過ぎるとシース素線の分散性が偏り、狭いとゴムペネしなくなることが知られている。すなわち、特許文献１および３記載のスチールコードにおいては、シース素線間隔が広すぎ、スチールコードの分散性が偏ってしまう。特許文献２記載のスチールコードでは、コア素線径上限を使用すると、シース素線間隔が広すぎ分散性が偏ってしまい、一方、コア素線下限を使用すると、シース素線間隔が狭くなり、ゴムペネしなくなってしまう。特許文献４記載のスチールコードにおいては、コア素線径上限を使用すると、シース素線間隔が広すぎ、スチールコードの分散性が偏ってしまう。すなわち、従来のスチールコードには、シース素線の偏りとゴムペネ性を両立することは極めて困難であった。【０００７】
そこで本発明の目的は、シース素線の偏りがなく、ゴムペネ性の良好な２＋６構造のゴム物品補強用スチールコードおよびそれを用いた耐久性に優れた空気入りタイヤを提供することにある。
【課題を解決するための手段】
【０００８】
本発明者は、上記問題を解消するために鋭意検討した結果、２＋６構造のスチールコードにおいて、下記のとおりにコア素線径とシース素線径との関係を規定することにより、上記課題を解決できることを見出して、本発明を完成するに至った。【０００９】
すなわち、本発明のゴム物品補強用スチールコードは、２本の無撚りのコア素線からなるコアと、該コアの周囲に撚り合わされた６本のシース素線からなるゴム物品補強用スチールコードにおいて、
近接する前記シース素線同士の隙間間隔の平均が２４μｍ以上であり、かつ、前記コアの周りに配置される前記シース素線の、シース素線配置領域に対する占有率が８０％以上であり、
前記コア素線が真直性を有することを特徴とするものである。
【００１０】
本発明においては、前記シース素線の占有率が８４％以上であることが好ましい。【００１１】
また、本発明の空気入りタイヤは、一対のビード部間でトロイド状に延びるカーカスを骨格とし、該カーカスのクラウン部をベルト層で補強した空気入りタイヤにおいて
前記カーカスおよび／または前記ベルト層を構成するコードとして前記ゴム物品補強用スチールコードが適用されてなることを特徴とするものである。
【発明の効果】
【００１２】
本発明によれば、シース素線の偏りがなく、ゴムペネ性の良好な２＋６構造のゴム物品補強用スチールコードおよびそれを用いた耐久性に優れた空気入りタイヤを提供することができる。
【図面の簡単な説明】
【００１３】
【図１】本発明の一実施の形態に係るスチールコードの断面図である。
【図２】シース素線の平均隙間間隔とゴムペネ性の関係を示したグラフである。
【図３】シース素線撚り時のシース素線に加わる張力とシース素線間隔のバラツキとの関係を表したグラフである。
【図４】シース素線間隔のバラツキの概略図である。
【発明を実施するための形態】
【００１４】
以下、本発明の好適な実施の形態について、図面を参照しつつ詳細に説明する。
図１に、本発明の一好適例のスチールコードの断面構造図を示す。図示するスチールコードは、２本の無撚りのコア素線１からなるコア１０と、コア１０の周囲に撚り合わされた６本のシース素線２からなる。ここで、コア１０からシース素線半径距離だけ離れた位置に描かれる軌跡を周Ｃとしたとき、周Ｃの周長（ｍｍ）は、コア素線径Ａ（ｍｍ）、シース素線径Ｂ（ｍｍ）および周Ｃの両端部に描かれる半円の半径Ｄ（Ｄ＝Ａ／２＋Ｂ／２：ｍｍ）を用いて、
Ｃ（ｍｍ）＝（２×Ａ）＋（２×π×Ｄ）
と表すことができる。ここで、近接するシース素線２同士の隙間間隔（以下、「シース素線間隔」とも称す）の平均およびシース素線２の占有率（以下、「シース素線占有率」とも称す）をそれぞれ、以下の（１）、（２）式、
シース素線間隔の平均（μｍ）＝（Ｃ−６×Ｂ）／６×１０００      （１）
シース素線占有率（％）＝（６×Ｂ）／Ｃ×１００      （２）
で定義する。
【００１５】
本発明においては、上記（１）式で示した、シース素線間隔の平均が２４μｍ以上であることが重要である。図２は、種々の構造のスチールコードについての、シース素線間隔の平均とゴムペネ性との関係を示したグラフである。図示するように、シース素線間隔の平均が２４μｍ以上であると、良好なゴムペネ性を得ることができる。一方、シース素線間隔の平均が２４μｍ未満であると十分なゴムペネ性を得ることができない。以上の知見に基づき、本発明においては、スチールコードのシース素線間隔の平均を２４μｍ以上とした。なお、上記効果を良好に得るためには、シース素線間隔の平均は、３０μｍ以上であることが好ましい。
【００１６】
また、本発明においては上記（２）式で示した、シース素線占有率が８０％以上であることも重要である。上述したとおり、本発明においては、シース素線間隔の平均は２４μｍ以上である必要がある。しかし、シース素線間隔が広すぎると、シース素線間隔がばらついてしまい、偏りが生じてしまうため（図４参照）、好ましくない。そこで、（２）式で定義されるシース素線占有率を８０％以上とする必要がある。本発明においては、上記効果を良好に得るためには、シース素線占有率は８４％以上であることが好ましい。
【００１７】
また、スチールコードの製造工程において、スチール素線の撚り合わせ時のシース素線の張力のバラツキがシース素線間隔に影響を与えることが知られており、シース素線の張力のバラツキが大きいほどシース素線間隔が偏り易い。しかしながら、シース素線占有率が高いほど、シース素線間隔のバラツキは小さくすることができるという効果も有している。
【００１８】
本発明においては、コア素線径およびシース素線径が上記要件を満足すことのみが重要であり、上記条件を満足するものであれば、それ以外の、各素線の具体的な径や、シース素線の撚り方向、撚りピッチ等の条件については、特に制約されるものではなく、用途に応じて、常法に従い適宜構成することが可能である。
【００１９】
本発明のゴム物品補強用スチールコードは、例えば、このコードの複数本を互いに平行に引き揃えてゴムシートに埋設してなるプライをカーカスおよびベルト層の双方に、または、いずれか一方に適用した空気入りタイヤに好適に用いることができる。本発明の空気入りタイヤは、図示はしないが、一対のビード部間でトロイド状に延びるカーカスを骨格とし、該カーカスのクラウン部をベルト層で補強した空気入りタイヤの、カーカスおよび／またはベルト層に、上述の本発明のゴム補強用スチールコードが適用されてなるものである。これにより、耐久性の優れた空気入りタイヤを得ることができる。
【実施例】
【００２０】
以下、本発明を、実施例を用いてより詳細に説明する。
（実施例および比較例）
下記表１に示すコア素線径、シース素線径、シース素線間隔、シース素線占有率を有する２＋６構造のスチールコードを、同表中に示すシース張力を加えて作製した。各スチールコードを撚り合わせる際、シース素線個々の張力を測定し、次式で表されるシース素線張力バラツキを算出した。
シース素線張力バラツキ＝張力ｍａｘ−張力ｍｉｎ【００２１】
（ゴムペネ性）
得られた各スチールコードをゴムに埋設し、ゴム−スチールコード複合体を作製した。その後、得られたゴム−スチールコード複合体の外層（シース素線）をすべて取り除き、コア部を取り出した後、４方向から見てゴムに被覆された部分の長さを測定して、次式によりゴムペネ性を算出した。
（ゴムペネ性）＝（ゴム被覆長／試料長）×１００（％）
得られた結果を表１に併記する。【００２２】
（シース素線間隔のバラツキ）
実施例１−１〜実施例２−３および比較例１−１〜１−３のスチールコードの全シース素線間隔（６箇所）を測定した。得られた測定値を下記式にしたがい、シース素線間隔のバラツキを算出した。撚り合わせ時のシース張力とシース素線間隔のバラツキの関係を図３に示す。なお、図４に、シース素線間隔のバラツキの概略図を示す。
（シース素線間隔のバラツキ）＝（最大シース素線間隔Ｌｍａｘ）−（最小シース素線間間隔Ｌｍｉｎ）【００２３】
【表１】
0005567497.tif 000002
※１  シース素線間隔の平均
※２  シース素線占有率【００２４】
表１より、シース素線間隔の平均およびシース素線占有率を本発明の範囲とした場合は、良好なゴムペネ性を得ることができることがわかる。【００２５】
図３は、スチールコード製造工程のシース素線撚り合わせ時におけるシース素線に加わる張力と、シース素線間隔のバラツキの関係を表したグラフである。シース素線占有率が高いほど、シース素線間隔のバラツキは小さくなることがわかる。また、シース素線占有率が高い水準でも、撚り合わせ時のシース素線の張力のバラツキが大きいとシース素線間隔のバラツキが大きくなるが、いずれの張力条件においても、シース素線占有率が高いほど、バラツキが小さくなっている。すなわち、本発明のスチールコードにおいては、張力のバラツキが大きい条件の下でも、シース素線間隔が偏り難いことがわかる。
【符号の説明】
【００２６】
１  コア素線
２  シース素線
１０  コア
【図１】
0005567497.tif 000003
【図２】
0005567497.tif 000004
【図３】
0005567497.tif 000005
【図４】
0005567497.tif 000006